(57)【要約】【課題】  シンチレータ焼成体に対する反応層の比率を下げることで、シンチレータ原材料を含む混合粉末に対するシンチレータ材粉末の収量を上げ、シンチレータ材粉末中への坩堝成分の混入が少ないシンチレータ材粉末の製造方法。【解決手段】  シンチレータ原材料を含む混合粉末成形体の下面の一部を支持し、成形体に含まれるフラックスを下方に逃がすように焼成する。焼成中、混合粉末成形体と坩堝の内壁面とが離れることで、シンチレータ材粉末中に混入する坩堝成分も少なくなる。【選択図】      図１
2010185011.tif 000002
【特許請求の範囲】
【請求項１】
シンチレータ原料粉末と焼成助剤を含むフラックス粉末とを混合して混合粉末とする工
程、
混合粉末を成形して成形体を得る工程、
成形体の下面の一部を支持し成形体に含まれるフラックスを下方に逃がすように焼成して
シンチレータ焼成体を得る工程、
シンチレータ焼成体をほぐしてから洗浄・乾燥してシンチレータ材粉末とする工程
を特徴とするシンチレータ材粉末の製造方法。
【請求項２】
シンチレータ原料粉末と焼成助剤を含むフラックス粉末とを混合して混合粉末とする工
程、
混合粉末を坩堝に充填して混合粉末の成形体を得る工程、
内向面に凸部を設けた蓋を成形体の入った坩堝に取り付ける工程、
坩堝に対して蓋を下方にして坩堝内における成形体の下面の一部を蓋の内向面に設けた凸
部が支持して成形体に含まれるフラックスを下方に逃がすように焼成してシンチレータ焼
成体を得る工程、
坩堝から取出したシンチレータ焼成体をほぐしてから洗浄・乾燥してシンチレータ材粉末
とする工程
を特徴とするシンチレータ材粉末の製造方法。
【請求項３】
混合粉末を焼成温度より低い温度で仮焼して成形体を得ることを特徴とする請求項１お
よび２に記載のシンチレータ材粉末の製造方法。
【請求項４】
アルミナからなる坩堝および蓋を用いることを特徴とする請求項２および３に記載のシ
ンチレータ材粉末の製造方法。
【請求項５】
シンチレータ材粉末と同じ成分の凸部を蓋の内向面に設けることを特徴とする請求項２
ないし４に記載のシンチレータ材粉末の製造方法。
【請求項６】
Ｇｄ２Ｏ２Ｓを主成分とするシンチレータ材粉末を製造することを特徴とする請求項１
ないし５に記載のシンチレータ材粉末の製造方法。
【発明の詳細な説明】
【技術分野】
【０００１】
本願発明は、焼成工程に特徴を有するシンチレータ材粉末の製造方法に関する。
【背景技術】
【０００２】
Ｇｄ２Ｏ２Ｓを主成分とするシンチレータ材粉末の製造方法は、特許文献１、特許文献
２などに開示されている。すなわち、Ｇｄ２Ｏ３、Ｓ等のシンチレータ原料粉末に、Ｎａ
２ＣＯ３、Ｌｉ２Ｂ４Ｏ７、ＮａＢＦ４、Ｋ３ＰＯ４・３Ｈ２Ｏ等の焼成助剤とフラック
ス粉末とを混合した混合粉末をアルミナ坩堝に入れ、アルミナの蓋をした後、１１００〜
１２５０℃の温度で数時間焼成する。冷却後、坩堝の中の焼成体を純水で良く洗浄しなが
らほぐし、攪拌器中で塩酸と温水で連続洗浄することで、Ｇｄ２Ｏ２Ｓを主成分とするシ
ンチレータ材粉末が得られる。
【先行技術文献】
【特許文献】
【０００３】
【特許文献１】特開平７−４１７６０号  公報
【特許文献２】特開平７−２５２４７６号  公報
【発明の概要】
【発明が解決しようとする課題】
【０００４】
シンチレータ原料粉末に、焼成助剤とフラックス粉末とを混合した混合粉末をアルミナ
坩堝に充填して焼成する工程では、工業上以下のような問題点があった。図４に混合粉末
が焼成される様子を模式図で示す。混合粉末２をアルミナ製の坩堝１に充填してアルミナ
製の蓋３をし、焼成炉６中で１１００〜１４００℃の温度で数時間焼成する（図４（ａ）
）。焼成により原料粉末どうしの反応が進み、Ｇｄ２Ｏ２Ｓを主成分とするシンチレータ
材粉末とフラックス残渣からなる焼成体８が得られる。
【０００５】
しかし、焼成体８は、坩堝１と接触する面には、フラックス成分とアルミナとの反応層
９が形成されてしまう（図４（ｂ））。この反応層９は、焼成体８を純水や酸に浸漬して
フラックス残渣を溶解しても、容易にシンチレータ材粉末にほぐすことができず、ほぐし
ガラとして廃棄するしかない。すなわち、焼成体８のうちシンチレータ材粉末になりうる
のは、焼成体８のうち反応層９を除く部分だけである。焼成体８に形成される反応層９を
小さくできれば、原材料に対するシンチレータ材粉末の収量を上げられるので、製造コス
ト上大変好ましい。
【０００６】
また、混合粉末の焼成には、製造上比較的安価なアルミナ製の坩堝が用いられる。しか
し、アルミナ製の坩堝を用いた焼成では、僅かではあるが坩堝に含まれるＡｌ成分がシン
チレータ材粉末に混入し、シンチレータ特性を劣化させてしまう問題があった。シンチレ
ータ特性のうち、残光特性はＡｌ混入量に大きく左右され、Ａｌ混入量が多いと残光特性
が劣化することがわかっている。低い残光特性が要求される高解像Ｘ線ＣＴ装置用途のシ
ンチレータでは、如何にＡｌ混入量を少なくして残光特性を改善するかが課題であった。
【０００７】
本願発明は上記課題に基づき、シンチレータ焼成体に形成される反応層を小さくでき、
シンチレータ原材料を含む混合粉末に対するシンチレータ材粉末の収量を上げられるシン
チレータ材粉末の製造方法を提供するものである。
【０００８】
また、本願発明は、シンチレータ材粉末への坩堝成分の混入が少なく、シンチレータ材
粉末の特性、特に残光特性を改善できるシンチレータ材粉末の製造方法を提供するもので
もある。
【課題を解決するための手段】
【０００９】
本願発明のシンチレータ材粉末の製造方法では、シンチレータ原料粉末と焼成助剤を含
むフラックス粉末とを混合して混合粉末とする工程、混合粉末を成形して成形体を得る工
程、成形体の下面の一部を支持し成形体に含まれるフラックスを下方に逃がすように焼成
してシンチレータ焼成体を得る工程、シンチレータ焼成体をほぐしてから洗浄・乾燥して
シンチレータ材粉末とする工程を特徴としている。
【００１０】
また、本願発明のシンチレータ材粉末の製造方法では、シンチレータ原料粉末と焼成助
剤を含むフラックス粉末とを混合して混合粉末とする工程、混合粉末を坩堝に充填して混
合粉末の成形体を得る工程、内向面に凸部を設けた蓋を成形体の入った坩堝に取り付ける
工程、坩堝に対して蓋を下方にして坩堝内における成形体の下面の一部を蓋の内向面に設
けた凸部が支持して成形体に含まれるフラックスを下方に逃がすように焼成してシンチレ
ータ焼成体を得る工程、坩堝から取出したシンチレータ焼成体をほぐしてから洗浄・乾燥
してシンチレータ材粉末とする工程も特徴としている。
【００１１】
さらに、本願発明のシンチレータ材粉末の製造方法では、混合粉末を焼成温度より低い
温度で仮焼して成形体を得ることも特徴としている。
【００１２】
さらに、本願発明のシンチレータ材粉末の製造方法では、アルミナからなる坩堝および
蓋を用いることも特徴としている。
【００１３】
さらに、本願発明のシンチレータ材粉末の製造方法では、シンチレータ材粉末と同じ成
分の凸部を蓋の内向面に設けることも特徴としている。
【００１４】
さらに、本願発明のシンチレータ材粉末の製造方法では、Ｇｄ２Ｏ２Ｓを主成分とする
シンチレータ材粉末を製造することも特徴としている。
【発明の効果】
【００１５】
本願発明によれば、シンチレータ材粉末を製造する焼成工程において、シンチレータ焼
成体に形成される反応層を小さくすることができる。シンチレータ原材料に対するシンチ
レータ材粉末の収量が上げることができるので、製造コスト上大変好ましいシンチレータ
材粉末の製造方法とすることができる。
【図面の簡単な説明】
【００１６】
【図１】実施例のシンチレータ材粉末を製造する焼成工程を示す模式図である。
【図２】実施例のシンチレータ材粉末の焼成工程に用いることができる坩堝・容器の模式図である。
【図３】実施例のシンチレータ材粉末の収量、Ａｌ混入量、残光特性を示す図である。
【図４】従来方法によりシンチレータ材粉末が焼成される様子を示す模式図である。
【発明を実施するための形態】
【００１７】
以下、本願発明について図面を参照しながら実施例に基づいて詳細に説明する。説明を
判り易くするため、同一の部品、部位には同じ符号を用いている。
【実施例】
【００１８】
本実施例では、シンチレータ原料粉末として、Ｇｄ２Ｏ３を３３３ｇ、Ｐｒ６Ｏ１２を
０．３５ｇ、Ｓを１０５ｇ用い、焼成助剤とフラックス粉末として、Ｎａ２ＣＯ３を９６
ｇ、Ｌｉ２Ｂ４Ｏ７を１０ｇ、ＮａＢＦ４を３ｇ、Ｋ３ＰＯ４・３Ｈ２Ｏを３２ｇそれぞ
れ秤量した後乾式混合して混合粉末を得た。混合粉末には、１．３ｇのＣｅ（ＮＯ３）３
・６Ｈ２Ｏを５００ｃｃの純水に溶かしたものを、ピペットで２ｍｌ添加した。
【００１９】
次に、図１を用いて、混合粉末をアルミナ坩堝に充填して焼成する工程を説明する。本
実施例には、純度９９％以上のアルミナからなり、容積が６００ｃｃ、肉厚が４ｍｍの鉢
状の坩堝１を用いた。まず、この坩堝１に上記の混合粉末２を８５０ｇ秤量して流し込み
、軽く振動を与えて表面を平らにした後、更に表面を軽く押し固めた（図１（ａ））。
【００２０】
次に、坩堝１に純度９９％以上のアルミナからなる蓋３を取り付け、大気雰囲気中で１
５０℃×４時間仮焼した（図１（ｂ））。坩堝１中の混合粉末２は、仮焼によって僅かに
焼き締まり、坩堝１内部と略同形状の成形体４が得られた。（図１（ｃ））
【００２１】
本実施例では、混合粉末２を焼成温度より低い１５０℃で仮焼して成形体４を得たが、
混合粉末２を機械的に押し固めて成形体４を形成しても良い。成形体１を機械的に押し固
めて形成する場合、混合粉末が不純物で汚染されないように、成形治具の材料を検討する
必要がある。
【００２２】
次に、坩堝１に取り付けられていた蓋３を取り外し、代わりに内向面に凸部６を設けた
蓋３Ａをセラミックス系の接着剤で取り付けた。凸部６、蓋３Ａは、ともに純度９９％以
上のアルミナ製である。坩堝１は蓋３Ａを取り付けた後、坩堝１に対して蓋３Ａが下方に
なるようにして、坩堝１内の成形体４が蓋１Ａの内向面に設けた凸部５に支持されるよう
にした（図１（ｄ））。
【００２３】
本実施例では、純度９９％以上のアルミナからなる凸部５を用いたが、焼成後のシンチ
レータ材粉末と同じ成分のシンチレータ焼結体からなる凸部５を用いても良い。本実施例
のようなシンチレータ材粉末では、微量元素の混入がシンチレータ特性（特に残光特性）
を大きく劣化させることにつながる。凸部５をシンチレータ材粉末と同じ成分にすること
で、凸部５に含まれる微量成分がシンチレータ材粉末に混入することを防ぎ、焼結体のシ
ンチレータ特性を良好にすることができる。
【００２４】
また、本実施例では凸部５を取り付けた蓋３Ａを用いたが、図３（ａ）に示されるよう
に、坩堝１との内向面に凸部が設けられた蓋３Ｂを用いても良い。また、図３（ｂ）に示
されるように、多数の成形体４を一括に焼成処理できる容器７と、容器７との内向面に複
数の凸部５が設けられた蓋３Ｃを用いても良い。以上のような蓋、容器を用いることで、
焼成の作業性を向上することができる。
【００２５】
最後に、坩堝１に対して蓋３Ａが下方になるようにして、坩堝１内の成形体４が蓋３Ａ
の内向面に設けられた凸部５に支持された状態のまま、坩堝１内の成形体４を焼成炉６で
焼成処理した（図１（ｅ））。焼成は、大気雰囲気中で１３５０℃×８時間行った。焼成
反応中、成形体４は図中のブロック矢印の向きに収縮して、成形体４に含まれるフラック
ス成分はフラックス残渣として線矢印の向きに流出する。
【００２６】
図１（ｆ）は、焼成後の坩堝１内の状態を示す模式図である。蓋１Ａに凸部５を設けた
ことで、焼成体８とフラックス残渣７とは分離生成された。また、焼成反応中、成形体４
は収縮して坩堝１の内壁面と離れるので、図４のように成形体４と坩堝１とが接する部分
で反応層９を生成することは無かった。
【００２７】
以上の工程で得られた焼成体８を純水に浸漬してフラックス残渣及び過剰の硫黄化合物
を洗い流しながらほぐし、さらに温水洗浄を繰り返し、ろ過して低温乾燥してＧｄ２Ｏ２
Ｓを主成分とするシンチレータ材粉末を得た。焼成体８のほぐし作業では、焼成体８の殆
ど全てをほぐすことができ、ほぐしガラとして廃棄する量は殆ど無かった。
【００２８】
図３に、本実施例の焼成工程を用いた時の、混合粉末の投入量に対するシンチレータ材
粉末量および収量率を示す。また図３には、シンチレータ材粉末中に含まれるＡｌ量とシ
ンチレータ材粉末の残光特性も併せて示す。
【００２９】
シンチレータ材粉末中に含まれるＡｌ量は、シンチレータ材粉末を王水に溶かして、Ｉ
ＣＰ分析により評価した。残光特性は、シンチレータ材粉末に管電圧９０ｋＶのＸ線を照
射して、シンチレータ材粉末からの発光をフォトダイオードで検出し、Ｘ線照射時のフォ
トダイオードの出力電流に対する、Ｘ線を切って３ｍｓｅｃ後のフォトダイオードの出力
電流の比率で評価した。
【００３０】
本実施例の焼成工程を用いた場合、８５０ｇの混合粉末に対して、約４０２ｇのシンチ
レータ材粉末が得られた。収量率としては約４７．３％であった。本実施例のシンチレー
タ原料粉末の配合比の場合、フラックス成分を除外した理論上の最大収量率は約５９％で
あるので、理論上最大収量率対比で約８０％のシンチレータ材粉末が得られたことになる
。比較例である従来の焼成工程を用いた場合、８５０ｇの混合粉末に対して、約３３９ｇ
のシンチレータ材粉末しか得ることができず、収量率は約３９．９％であった。以上の比
較から、本実施例の焼成工程を用いた場合、従来の焼成工程と比較して、約１９％多くの
シンチレータ材粉末が得られることを確認できた。
【００３１】
また、本実施例のシンチレータ材粉末は、比較例のシンチレータ材粉末と比較して、含
まれるＡｌ量を半分以下に低減することができた。これは、焼成反応中成形体４と坩堝１
の内壁面とが離れ、成形体４に触れるのが蓋３Ａに設けた凸部５だけになったので、Ａｌ
の混入が少なくなったと考えられる。以上から、本実施例の焼成工程を用いることで、シ
ンチレータ材粉末に混入するＡｌ量を低減できることが確認できた。
【００３２】
さらに、本実施例のシンチレータ材粉末は、比較例のシンチレータ材粉末と比較して、
残光を半分以下に低減することができた。これは、シンチレータ材粉末に混入するＡｌ量
を低減できたためと考えられる。高解像Ｘ線ＣＴ装置に用いられるシンチレータでは、残
光が小さいことが好ましいとされる。本実施例の焼成工程を用いることで、残光が小さい
高解像Ｘ線ＣＴ装置向けのシンチレータ材粉末を製造できることが確認できた。
【符号の説明】
【００３３】
１  坩堝、
２  混合粉末、
３，３Ａ，３Ｂ，３Ｃ  蓋、
４  成形体、
５  凸部、
６  焼成炉、
７  フラックス残渣、
８  焼成体、
９  反応層。
【図１】
2010185011.tif 000003
【図２】
2010185011.tif 000004
【図３】
2010185011.tif 000005
【図４】
2010185011.tif 000006